ПРИМЕНЕНИЕ КАРБОКСИЛАТСОДЕРЖАЩИХ ПОЛИМЕРОВ В КАЧЕСТВЕ ДОБАВОК В КЕРАМИЧЕСКИХ МАССАХ

1. Применение (со)полимеров (мет)акриловой кислоты, содержащих:
(i) от 50 до 100  мас.% основной структуры поли(мет)акриловой кислоты,
(ii) от 0 до 40  мас.%, по меньшей мере, одной соединенной с основной структурой и/или встроенной в основную структуру структурной единицы, выбранной из группы, включающей структурные единицы изобутилена, терелактона и изопропанола и
(iii) от 0 до 50  мас.% структурных единиц, содержащих сульфоновые группы,
причем общая масса структурных единиц в (со)полимере (мет)акриловой кислоты составляет 100  мас.%,
в качестве добавок в керамических массах, вводимых в керамические массы в процессе их изготовления незадолго до экструзии или во время экструзии в виде водного раствора.
2. Применение по п.1, отличающееся тем, что под керамическими массами подразумевают суглинок или глину.
3. Применение по п.1 или 2, отличающееся тем, что добавку вводят в количестве от 0,01 до 5  мас.%.
4. Применение по п.1 или 2, отличающееся тем, что молекулярная масса полимеров составляет от 500 до 100000.
5. Применение по п.1 или 2, отличающееся тем, что используют гомополиакрилаты.
6. Применение по п.1 или 2, отличающееся тем, что керамическими массами являются кровельная черепица, соответственно строительный кирпич, из суглинка или глины.
7. Керамические массы, включающие
(со)полимеры (мет)акриловой кислоты, содержащие:
(i) от 50 до 100  мас.% основной структуры поли(мет)акриловой кислоты,
(ii) от 0 до 40  мас.%, по меньшей мере, одной соединенной с основной структурой и/или встроенной в основную структуру структурной единицы, выбранной из группы, включающей структурные единицы изобутилена, терелактона и изопропанола, и
(iii) от 0 до 50 мас.% структурных единиц, содержащих сульфоновые группы,
причем общая масса структурных единиц в (со)полимере (мет)акриловой кислоты составляет 100 мас.%, и керамические массы могут быть изготовлены введением применяемых в качестве добавок (со)полимеров (мет)акриловой кислоты незадолго до экструзии или во время экструзии в виде водного раствора.
8. Строительные кирпичи или кровельная черепица, включающие (со)полимеры (мет)акриловой кислоты, содержащие:
(i) от 50 до 100  мас.% основной структуры поли(мет)акриловой кислоты,
(ii) от 0 до 40  мас.%, по меньшей мере, одной соединенной с основной структурой и/или встроенной в основную структуру структурной единицы, выбранной из группы, включающей структурные единицы изобутилена, терелактона и изопропанола, и
(iii) от 0 до 50 мас.% структурных единиц, содержащих сульфоновые группы,
причем общая масса структурных единиц в (со)полимере (мет)акриловой кислоты составляет 100 мас.%, и керамические массы могут быть изготовлены введением применяемых в качестве добавок (со)полимеров (мет)акриловой кислоты незадолго до экструзии или во время экструзии в виде водного раствора.
9. Строительные кирпичи или кровельная черепица по п.8, отличающиеся тем, что кирпичами являются глиняный кирпич или глиняная черепица.
10. Способ изготовления керамических масс, отличающийся тем, что незадолго до экструзии или во время экструзии в качестве добавок вводят в виде водного раствора
сополимеры (мет)акриловой кислоты, содержащие
(i) от 50 до 100 маc.% основной структуры поли(мет)акриловой кислоты,
(ii) от 0 до 40 маc.%, по меньшей мере, одной соединенной с основной структурой и/или встроенной в основную структуру структурной единицы, выбранной из группы, включающей структурные единицы изобутилена, терелактона и изопропанола, и
(iii) от 0 до 50 маc.% структурных единиц, содержащих сульфоновые группы,
причем общая масса структурных единиц в сополимере (мет)акриловой кислоты составляет 100 маc.%.